(57)【要約】      （修正有）【課題】運搬効率及び保管効率に優れ、運搬設備、保管場所及び店舗への汚染が抑制された植物の運搬方法及び保管方法を提供し、植栽が容易な植物の植栽方法を提供する。また上記植物の運搬方法、保管方法及び植栽方法に好適に用いることができ、土壌に敷設することにより、植物を容易に植栽することができる、樹脂フィルムで植物が挟持された積層体を提供する【解決手段】樹脂フィルム３１、３２で植物２が狭持された積層体１であって、樹脂フィルムは水分により溶解し、植物は土が除去されている、ことを特徴とする積層体。【選択図】図１
2015164865.tif 000002
【特許請求の範囲】
【請求項１】
樹脂フィルムで植物が狭持された積層体を用いる植物の運搬方法であって、
樹脂フィルムで挟持された植物を運搬する工程を含み、
前記樹脂フィルムは水分により溶解し、
前記植物は土が除去されている、
ことを特徴とする運搬方法。
【請求項２】
樹脂フィルムで植物が狭持された積層体を用いる植物の保管方法であって、
樹脂フィルムで挟持された植物を保管する工程を含み、
前記樹脂フィルムは水分により溶解し、
前記植物は、土が除去されている、
ことを特徴とする保管方法。
【発明の詳細な説明】
【技術分野】
【０００１】
本発明は、積層体、植物の運搬方法、保管方法及び植栽方法に関する。
【背景技術】
【０００２】
従来、ガーデンニングや造園業、農業等に用いるための様々な植物が、植物の生産業者等で栽培され、荷造りされて出荷されている。
【０００３】
植物は、根が土を抱えた状態のまま荷造りされて、出荷まで一旦保管された後小売店等へ運搬され、店頭で販売される。また、販売されるまで、当該小売店等で保管される場合もある。当該植物の購入者は、植物を持ち帰り、庭や農場等所望の場所を掘り起こし、土を抱えた状態のまま植物の根を埋めて、購入した植物を植栽している。
【０００４】
例えば、上述の植物が芝草の場合、芝畑で栽培された芝生は所定の面積で長方形のシート状に切断され、根が土を抱えた状態のまま数枚が重ねられて紐で括られ、この状態で保管、運搬されて店頭で販売される。購入者は、自宅の庭等の土の表面を掘り起こし、土を抱えた状態のままシート状の芝生の根を土中に埋めて、芝生間の隙間に土を充填して定着させることにより植栽している。
【０００５】
しかしながら、上述のような植物の運搬方法及び保管方法によると、植物の根に土が付着しているので重量が重く体積が嵩張り、運搬効率及び保管効率に劣るという問題がある。
【０００６】
また、根に土が付着したまま運搬、保管及び販売を行うので、運搬設備や保管場所、及び店舗が土で汚れるという問題がある。
【０００７】
更に、上述のように販売されている植物を購入した場合、購入者は植物を植栽する場所の土を掘り、土が付着した根を土中に埋めて植栽しなければならず、手間と労力がかかるという問題がある。
【０００８】
特に、上述の植物が芝草の場合、張り芝のように芝生をシート状に切ったものを土上に設置後、上から押さえる植栽方法もあるが、重いシート状の芝生を植栽する場所まで運んで設置しなければならず、更に、上から押さえつけて土上に馴染ませる等の労力がかかるという問題がある。
【発明の概要】
【発明が解決しようとする課題】
【０００９】
本発明は、上記の問題に鑑みてなされたものであり、運搬効率及び保管効率に優れ、運搬設備、保管場所及び店舗への汚染が抑制された植物の運搬方法及び保管方法を提供すること、並びに植栽が容易な植物の植栽方法を提供することを目的とする。
また、本発明は、上記植物の運搬方法、保管方法及び植栽方法に好適に用いることができ、土壌に敷設することにより、植物を容易に植栽することができる、樹脂フィルムで植物が挟持された積層体を提供することを目的とする。
【課題を解決するための手段】
【００１０】
本発明者等は、上記目的を達成すべく鋭意研究を重ねた結果、「樹脂フィルムで挟持された植物を運搬する工程を含み、上記樹脂フィルムは水分により溶解し、上記植物は土が除去されている植物の運搬方法」、及び、「樹脂フィルムで挟持された植物を保管する工程を含み、上記樹脂フィルムは水分により溶解し、上記植物は、土が除去されている植物の保管方法」、並びに、「樹脂フィルムで挟持された植物を土壌に敷設する工程を含み、上記樹脂フィルムは水分により溶解し、上記植物は、土が除去されている植物の植栽方法」によれば、上記目的を達成できることを見出し、本発明を完成するに至った。
【００１１】
即ち、本発明は、下記の積層体、植物の運搬方法、植物の保管方法、及び植物の植栽方法に関する。
１．樹脂フィルムで植物が狭持された積層体であって、
前記樹脂フィルムは水分により溶解し、
前記植物は土が除去されている、
ことを特徴とする積層体。
２．前記植物は、茎、根、種子及び発芽後の種子から選択される少なくとも１種である、上記項１に記載の積層体。
３．前記植物は芝草である、上記項１又は２に記載の積層体。
４．前記樹脂フィルムの周囲が前記樹脂フィルム同士で接合されており、前記植物が前記樹脂フィルム間に封入されている、上記項１〜３のいずれかに記載の積層体。
５．前記植物が２枚の前記樹脂フィルムで挟持されており、前記２枚の樹脂フィルムのうち一方の樹脂フィルムが、水溶試験Ａに供することにより測定される完全溶解までの時間（水溶時間）が９０秒未満であり、もう一方の樹脂フィルムの前記水溶時間が９０秒以上である、上記項１〜４のいずれかに記載の積層体。
６．前記植物が２枚の前記樹脂フィルムで挟持されており、前記２枚の樹脂フィルムのうち一方の樹脂フィルムが、ケン化度７５ｍｏｌ％以上、９３ｍｏｌ％未満のポリビニルアルコール系樹脂を含有し、もう一方の樹脂フィルムが、ケン化度９３ｍｏｌ％以上、９９．５ｍｏｌ％以下のポリビニルアルコール系樹脂を含有する、上記項１〜５のいずれかに記載の積層体。
７．前記植物が２枚の前記樹脂フィルムで挟持されており、前記２枚の樹脂フィルムのうち一方の樹脂フィルムは、水溶試験Ａに供することにより測定される完全溶解までの時間（水溶時間）が９０秒未満であり、もう一方の樹脂フィルムは、少なくとも前記水溶時間が９０秒以上の層１と、前記植物側に前記水溶時間が９０秒未満の層２とを有する、上記項１〜４のいずれかに記載の積層体。
８．請求項１〜７のいずれかに記載の積層体を用いる植物の運搬方法であって、
樹脂フィルムで挟持された植物を運搬する工程を含み、
前記樹脂フィルムは水分により溶解し、
前記植物は土が除去されている、
ことを特徴とする運搬方法。
９．請求項１〜７のいずれかに記載の積層体を用いる植物の保管方法であって、
樹脂フィルムで挟持された植物を保管する工程を含み、
前記樹脂フィルムは水分により溶解し、
前記植物は、土が除去されている、
ことを特徴とする保管方法。
１０．請求項１〜７のいずれかに記載の積層体を用いる植物の植栽方法であって、
樹脂フィルムで挟持された植物を土壌に敷設する工程を含み、
前記樹脂フィルムは水分により溶解し、
前記植物は、土が除去されている、
ことを特徴とする植栽方法。
【００１２】
以下、本発明の積層体、植物の運搬方法、植物の保管方法、及び植物の植栽方法について詳細に説明する。
【００１３】
本発明の植物の運搬方法及び保管方法は、土が除去された植物が樹脂フィルムで挟持されている。このため、重量が軽く、体積が嵩張らないので、運搬効率及び保管効率に優れている。また、植物の土が除去され、当該植物が樹脂フィルムで挟持されているので、運搬設備や保管場所の土による汚れを抑制することができる。
【００１４】
なお、本明細書において、土が除去された植物とは、植物の根が抱えている、運搬や保管に不要な土が落とされている状態の植物を意味し、必ずしも完全に根の土が取り除かれている状態の植物であることを要しない。例えば、植物の根が叩かれて土が落とされたり、簡単に水洗して土が落とされたりして、植物の状態を良好に保つことができる程度に土が根に付着した状態の植物であってもよい。
【００１５】
また、本発明の植物の植栽方法は、水分により溶解する樹脂フィルムで挟持された植物を土壌に敷設することにより、土中の水分により、又は土壌に敷設されている樹脂フィルムに水を散布するだけで、樹脂フィルムが溶解して植物を土壌に植栽することができる。植物は土が除去されているが、溶解した樹脂フィルムにより土壌に定着し、植物の根が経時的に土中に張出すので、植物を容易に植栽することが可能となる。
【００１６】
すなわち、本発明の植物の運搬方法、保管方法及び植栽方法によれば、植物の製造業者による出荷から購入者による植栽に至るまで、流通の全工程を通して、運搬効率及び保管効率に優れ、運搬設備や保管場所の土による汚れを抑制でき、且つ、植物を容易に植栽できる優れた方法を提供することが可能となる。
【００１７】
更に、本発明の積層体は、植物を挟持する樹脂フィルムが水分により溶解し、且つ、植物の土が除去されている。このため、上記植物の運搬方法、保管方法及び植栽方法に好適に用いることができる。本発明の積層体は、土壌に敷設することにより、土中の水分により、又は土壌に敷設されている積層体に水を散布するだけで、樹脂フィルムが溶解して植物を土壌に植栽することができる。植物は土が除去されているが、溶解した樹脂フィルムにより土壌に定着し、植物の根が経時的に土中に張出す。このため、本発明の積層体によれば、植物を容易に植栽することができる。
【００１８】
以下、本発明の積層体、植物の運搬方法、保管方法及び植栽方法について詳細に説明する。
【００１９】
１．植物の運搬方法
本発明の植物の運搬方法は、樹脂フィルムで挟持された植物を運搬する工程を含み、上記樹脂フィルムは水分により溶解し、上記植物は土が除去されている。
【００２０】
本発明において、植物は、ある程度成長して葉、茎、根を全て備えた状態の植物である場合に限られず、発根して土壌に定着するものであれば、成長した植物から採取された枝、葉、茎、根の状態であってもよい。種子や、発芽後の種子であってもよい。中でも、発根して土壌に定着し易い点で、茎、根、種子及び発芽後の種子が好ましい。上記植物は、これらのうち１種のみを用いてもよいし、２種以上を混合して用いてもよい。
【００２１】
植物の種類は特に限定されず、ガーデニング、造園業、及び農業分野で広く栽培されている公知の植物であってよい。例えば、芝草、花、草、野菜等が挙げられる。中でも、芝草が好適である。
【００２２】
植物が芝草である場合、当該芝草は、葉、茎及び根の絡み合いがほぐされて分解されている状態であることが好ましい。分解された状態で芝草を樹脂フィルムで挟持することにより、長方形のシート状の芝生と比較して体積をより嵩張らない状態とすることができ、運搬効率を更に向上させることができる。
【００２３】
上記植物は、樹脂フィルムの間に分散して挟持されていることが好ましい。植物を樹脂フィルムの間に分散して挟持することにより、植物の体積をより嵩張らない状態とすることができ、運搬効率を更に向上させることができる。また、植物が樹脂フィルムの面に均等に配置されることにより、後述する植物の植栽方法により植栽する際に、効率よく広い範囲に植物を植栽することができる。特に、植物が芝草の場合、植栽後に横根が出て自然に密度が濃くなっていくため、芝草を広い範囲に分散して植栽することにより、早期に芝草を植栽した土壌を芝生化することができる。
【００２４】
上記工程において、植物は土が除去されている。植物の土が除去されていることにより、植物を軽量で体積も嵩張らない状態で運搬することができ、且つ運搬設備の土による汚染が抑制される。上記土を除去する方法としては特に限定されず、従来公知の方法を用いることができる。例えば、土を抱えた植物の根を叩いて土を落とす方法、簡単に水洗いして土を落とす方法が挙げられる。土の除去は、上述のように、運搬や保管に不要な土を落とす程度に行えばよい。植物の状態を良好に保つことができる程度に土が根に付着した状態となるよう土を除去することが好ましい。
【００２５】
上記樹脂フィルムは、水分により溶解する。このような樹脂フィルムを用いることにより、植物の購入者が後述する植物の植栽方法により植物を植栽する際に、水分により溶解する樹脂フィルムで挟持された植物を土壌に敷設すれば、土中の水分により、又は土壌に敷設されている樹脂フィルムに挟持された植物に水を散布するだけで、樹脂フィルムが溶解して植物を土壌に植栽することができる。植物は土が除去されているが、溶解した樹脂フィルムにより土壌に定着し、植物の根が経時的に土中に張出すので、植物を容易に植栽することが可能となる。
【００２６】
また、上述のような水分により溶解する樹脂フィルムは、含水性も有しているので空気中の水分を含み、当該樹脂フィルムで挟持されている植物の乾燥を抑制し、植物の状態を良好に保つことができる。
【００２７】
上記樹脂フィルムは、水分により溶解するものであれば特に限定されない。例えば、後述のように、植物が２枚の樹脂フィルムで挟持される場合には、上記２枚の樹脂フィルムのうち一方の樹脂フィルムとして、水溶試験Ａに供することにより測定される完全溶解までの時間（水溶時間）が９０秒未満のフィルムを用い、もう一方の樹脂フィルムとして、上記水溶時間が９０秒以上である樹脂フィルムを用いることができる。
【００２８】
なお、本明細書における水溶試験Ａは、次の通りに定義される試験方法である。
（イ）図６に示す通り、１０００ｍｌビーカーに２５℃の超純水８００ｍｌ及び４０ｍｍ×φ８ｍｍ回転子を入れて回転子を回転させ、超純水の渦巻きの下端が６００ｍｌラインに位置するように回転数を設定する（概ね４５０ｒｐｍで当該条件となる）。
（ロ）縦２４ｍｍ×横３６ｍｍの枠を有するスライドマウントに厚さ６０μｍの試料フィルムを取り付け、試料フィルムの面が水流と平行になるようにビーカー中に浸漬し、試料フィルムが完全に溶解するまでの時間（当該時間を「水溶時間」と言う）を目視観察により確認して測定する。なお、図１において、（ａ）は水溶試験Ａの試験装置の模式的斜視図であり、（ｂ）はビーカーの上面図でありスライドマウントと水流との関係を模式的に示している。
【００２９】
上述の構成とすることにより、植物を植栽する際に、植物の根付き易さ及び生育性がより向上し、また、樹脂フィルムで植物が狭持された積層体を製造する際に、より生産性が優れる。
【００３０】
すなわち、積層体を構成する樹脂フィルムを上述の構成とすれば、植物を植栽する際に、水溶時間が短い樹脂フィルムを下側（土壌側）にして、水溶時間が長い樹脂フィルムを上側とすることにより、植栽後も上面の樹脂フィルムがしばらく残留することにより、風などによる植物の移動、偏り等を抑制することができるので根付き易さがより向上し、且つ、土壌表面の乾燥を抑制することができるので植物の生育性がより向上する。
【００３１】
また、積層体を構成する樹脂フィルムを上述の構成とすれば、樹脂フィルムで植物が狭持された積層体を製造する際に、水溶時間が長い樹脂フィルムを下側（ベルトコンベアー側）にして、水溶時間が短い樹脂フィルムを上側とすることにより、下側の樹脂フィルムがキャリアーシートとして機能するのに十分な強度を備えるため、別途キャリアーシートを用いたり、離型性のあるベルトコンベアーを用いたりすることが必要とならず、積層体の生産性により優れる。
【００３２】
更に、積層体を構成する樹脂フィルムを上述の構成とすれば、水溶時間が長い樹脂フィルムを下側（ベルトコンベアー側）にすることにより、積層体の製造時に水を噴霧しても積層体が形成できない程度まで直ぐには溶解しないため、水の噴霧量の制御が容易となる。また、樹脂フィルム自体がキャリアーシートとして機能できるので、ベルトコンベアー等が不要となり、製造時に積層体を押圧するロールとして加熱ロールを用いること等により容易に積層体を乾燥させることができる。このため、ライン速度を低下させる必要がなく、積層体の生産性により優れる。
【００３３】
なお、積層体を形成する樹脂フィルムを上述の構成とした場合であっても、積層体の製造工程において樹脂フィルムがじっとりと濡れる程の量の水を噴霧し、乾燥工程を全く経ずに積層体をロール状に巻き取った場合、積層体が長時間水に濡れ続けるため、樹脂フィルムが溶解するおそれがあり、積層体同士が溶着することにより、ロールの展開が困難になるおそれがある。このような場合であっても、積層体を構成する樹脂フィルムを上述の構成とすれば、樹脂フィルム自体がキャリアーシートとして機能できるため、例えば、後述する図４で示す植物を樹脂フィルムで挟持する方法におけるスポンジロール１７、１８を加熱ロールとすることによって、積層体を容易に乾燥させることができ、積層体をロール状に巻き取った場合であっても積層体同士の溶着が抑制されて、容易にロールを展開して植栽に用いることが可能となる。
【００３４】
上記水溶時間が９０秒未満の樹脂フィルムに含まれる樹脂の４重量％水溶液粘度値は、４．５〜３５ｃＰであることが好ましく、上記水溶時間が９０秒以上である樹脂フィルムに含まれる樹脂の４重量％水溶液粘度値は、５〜２０ｃＰであることが好ましい。なお、本明細書における４重量％水溶液粘度値は、樹脂フィルムに含まれる樹脂の４重量％水溶液を調製し、ＪＩＳ  Ｋ６７２６：１９９４  ３.１１．１（回転粘度計法）に準拠して測定した値である。
【００３５】
上記樹脂フィルムとしては、例えば、ポリビニルアルコール（以下、ＰＶＡとも示す）系樹脂を含有する樹脂フィルムが挙げられる。上記ＰＶＡ系樹脂は、ＰＶＡ、変性ＰＶＡのいずれでもよいが、中でもＰＶＡが好ましく用いられる。
【００３６】
上記ＰＶＡとしては、酢酸ビニルを単独重合し、更にそれをケン化して製造したものを用いることができる。また、上記変性ＰＶＡとしては、酢酸ビニルと他の不飽和単量体との重合体をケン化したものや、ＰＶＡを後変性したものを用いることができる。変性量は、１０モル％以下であることが好ましい。７モル％以下がより好ましく、５モル％以下が更に好ましい。
【００３７】
上記不飽和単量体としては、例えば、エチレン、プロピレン、イソブチレン、α−オクテン、α−ドデセン、α−オクタデセン等のオレフィン類、アクリル酸、メタクリル酸、クロトン酸、マレイン酸、無水マレイン酸、イタコン酸等の不飽和酸類あるいはその塩あるいはモノ又はジアルキルエステル等、アクリロニトリル、メタアクリロニトリル等のニトリル類、アクリルアミド、メタクリルアミド等のアミド類、エチレンスルホン酸、アリルスルホン酸、メタアリルスルホン酸等のオレフィンスルホン酸あるいはその塩、アルキルビニルエーテル類、Ｎ−アクリルアミドメチルトリメチルアンモニウムクロライド、アリルトリメチルアンモニウムクロライド、ジメチルアリルビニルケトン、Ｎ−ビニルピロリドン、塩化ビニル、塩化ビニリデン、ポリオキシエチレン（メタ）アリルエーテル、ポリオキシプロピレン（メタ）アリルエーテル等のポリオキシアルキレン（メタ）アリルエーテル、ポリオキシエチレン（メタ）アクリレート、ポリオキシプロピレン（メタ）アクリレート等のポリオキシアルキレン（メタ）アクリレート、ポリオキシエチレン（メタ）アクリルアミド、ポリオキシプロピレン（メタ）アクリルアミド等のポリオキシアルキレン（メタ）アクリルアミド、ポリオキシエチレン（１−（メタ）アクリルアミド−１，１−ジメチルプロピル）エステル、ポリオキシエチレンビニルエーテル、ポリオキシプロピレンビニルエーテル、ポリオキシエチレンアリルアミン、ポリオキシプロピレンアリルアミン、ポリオキシエチレンビニルアミン、ポリオキシプロピレンビニルアミン等が挙げられる。
【００３８】
後変性の方法としては、ＰＶＡをアセト酢酸エステル化、アセタール化、ウレタン化、エーテル化、リン酸エステル化、又はオキシアルキレン化する方法等が挙げられる。
【００３９】
ＰＶＡ系樹脂として、側鎖に１，２−ジオール結合を有するＰＶＡ系樹脂を用いることも好ましい。上記側鎖に１，２−ジオール結合を有するＰＶＡ系樹脂は、例えば、（ア）酢酸ビニルと３，４−ジアセトキシ−１−ブテンとの共重合体をケン化する方法、（イ）酢酸ビニルとビニルエチレンカーボネートとの共重合体をケン化及び脱炭酸する方法、（ウ）酢酸ビニルと２，２−ジアルキル−４−ビニル−１，３−ジオキソランとの共重合体をケン化及び脱ケタール化する方法、（エ）酢酸ビニルとグリセリンモノアリルエーテルとの共重合体をケン化する方法等により得ることができる。
【００４０】
上記ＰＶＡ系樹脂は、１種のみを単独で用いてもよいし、２種以上を混合して用いてもよい。
【００４１】
ＰＶＡ系樹脂のケン化度は、７５〜９９．５ｍｏｌ％であることが好ましく、８０〜９８ｍｏｌ％であることがより好ましく、８５〜９７ｍｏｌ％であることが更に好ましい。ＰＶＡ系樹脂のケン化度が高過ぎると、植物を植栽する際に樹脂フィルムの溶解が遅れて植物の土壌への根付きが遅くなるおそれがある。また、ＰＶＡ系樹脂のケン化度が高過ぎると、樹脂フィルムで植物が狭持された積層体を製造する際に、後述のように接合する所望の箇所に少量の水を塗布、又は滴下する方法により樹脂フィルムを接合する方法を採用すると、フィルム表面が接合するのに十分な粘着性を示す迄に時間が必要となり、積層体の生産性が低下するおそれがある。
【００４２】
一方、ＰＶＡ系樹脂のケン化度が低過ぎると、樹脂フィルムで植物が狭持された積層体を製造する際に、樹脂フィルムがキャリアーシートとして機能するのに十分な強度を示せず、別途キャリアーシートを用いたり、離型性のあるベルトコンベアーを用いたりするような設備の調整が必要となり、積層体の生産性に劣るおそれがある。また、ＰＶＡ系樹脂のケン化度が低過ぎると、水の噴霧量の制御やベルトコンベアー上での乾燥工程が必要となるため、ライン速度が低下して積層体の生産性に劣るおそれがある。
また、ＰＶＡ系樹脂のケン化度が低過ぎると、樹脂フィルムの溶解が早過ぎて風などによる植物の移動、偏り等を抑制することができないために根付き易さが低下するおそれがある。
【００４３】
なお、本明細書におけるＰＶＡ系樹脂のケン化度は、ＪＩＳ  Ｋ６７２６に準拠した測定方法により測定したケン化度である。また、２種以上のＰＶＡ系樹脂が混合して用いられる場合には、上記ＰＶＡ系樹脂のケン化度は、当該２種以上のＰＶＡ系樹脂を混合した樹脂組成物について、上記ＪＩＳ  Ｋ６７２６に準拠した測定方法により測定したケン化度である。
【００４４】
ＰＶＡ系樹脂を用いる場合の粘度については、４重量％水溶液粘度値が４．５ｃＰ以上であることが好ましく、５．０ｃＰ以上であることがより好ましい。ＰＶＡ系樹脂の当該粘度値が低い場合には、樹脂フィルム２の強度が不十分になったりブロッキングし易くなったりするおそれがある。当該粘度値の上限は限定的ではないが、３５ｃＰ程度である。
【００４５】
後述のように、植物が２枚の樹脂フィルムで挟持される場合には、上記２枚の樹脂フィルムのうち一方の樹脂フィルムが含有するＰＶＡ系樹脂のケン化度は７５ｍｏｌ％以上、９３ｍｏｌ％未満であることが好ましく、８０〜９０ｍｏｌ％であることがより好ましい。また、他方の樹脂フィルムが含有するＰＶＡ系樹脂のケン化度が９３ｍｏｌ％以上、９９．５ｍｏｌ％以下であることが好ましく、９５〜９８ｍｏｌ％であることがより好ましい。
【００４６】
上述の構成とすることにより、植物を植栽する際に、植物の根付き易さ及び生育性がより向上し、また、樹脂フィルムで植物が狭持された積層体を製造する際に、より生産性が優れる。
【００４７】
すなわち、積層体を構成する樹脂フィルムを上述の構成とすれば、植物を植栽する際に、ケン化度が低いＰＶＡ系樹脂を含有する樹脂フィルムを下側（土壌側）にして、ケン化度が高いＰＶＡ系樹脂を含有する樹脂フィルムを上側とすることにより、植栽後も上面のフィルムがしばらく残留することにより、風などによる植物の移動、偏り等を抑制することができるので根付き易さがより向上し、且つ、土壌表面の乾燥を抑制することができるので植物の生育性がより向上する。
【００４８】
また、積層体を構成する樹脂フィルムを上述の構成とすれば、樹脂フィルムで植物が狭持された積層体を製造する際に、ケン化度が高いＰＶＡ系樹脂を含有する樹脂フィルムを下側（ベルトコンベアー側）にして、ケン化度が低いＰＶＡ系樹脂を含有する樹脂フィルムを上側とすることにより、下側の樹脂フィルムがキャリアーシートとして機能するのに十分な強度を備えるため、別途キャリアーシートを用いたり、離型性のあるベルトコンベアーを用いたりすることが必要とならず、積層体の生産性により優れる。
【００４９】
更に、積層体を構成する樹脂フィルムを上述の構成とすれば、ケン化度が高いＰＶＡ系樹脂を含有する樹脂フィルムを下側（ベルトコンベアー側）にすることにより、積層体の製造時に水を噴霧しても積層体が形成できない程度まで直ぐには溶解しないため、水の噴霧量の制御が容易となる。また、樹脂フィルム自体がキャリアーシートとして機能できるので、ベルトコンベアー等が不要となり、製造時に積層体を押圧するロールとして加熱ロールを用いること等により容易に積層体を乾燥させることができる。このため、ライン速度を低下させる必要がなく、積層体の生産性により優れる。
【００５０】
なお、積層体を構成する樹脂フィルムを上述の構成とした場合であっても、積層体の製造工程において樹脂フィルムがじっとりと濡れる程の量の水を噴霧し、乾燥工程を全く経ずに積層体をロール状に巻き取った場合、積層体が長時間水に濡れ続けるため、樹脂フィルムが溶解するおそれがあり、積層体同士が溶着することにより、ロールの展開が困難になるおそれがある。このような場合であっても、積層体を構成する樹脂フィルムを上述の構成とすれば、樹脂フィルム自体がキャリアーシートとして機能できるため、例えば、後述する図４で示す植物を樹脂フィルムで挟持する方法におけるスポンジロール１７、１８を加熱ロールとすることによって、積層体を容易に乾燥させることができ、積層体をロール状に巻き取った場合であっても積層体同士の溶着が抑制されて、容易にロールを展開して植栽に用いることが可能となる。
【００５１】
また、後述のように、植物が２枚の樹脂フィルムで挟持される場合には、上記２枚の樹脂フィルムのうち一方の樹脂フィルムとして、水溶試験Ａに供することにより測定される完全溶解までの時間（水溶時間）が９０秒未満の樹脂フィルムを用い、もう一方の樹脂フィルムとして、少なくとも上記水溶時間が９０秒以上の層１と、上記植物側に上記水溶時間が９０秒未満の層２とを有する樹脂フィルムを用いることができる。
【００５２】
上述の構成とすることにより、上記水溶時間が９０秒未満の樹脂フィルムと、もう一方の樹脂フィルムの層２とで上記植物が挟持された構成とすれば、これらの層が粘着性を示すことにより、積層体内部での植物の移動を抑制することができる。このため、本発明の積層体の運搬、保管等の際に、挟持された植物が、樹脂フィルム間において移動することによる樹脂フィルム間での植物の位置の偏りを抑制することができる。
【００５３】
また、積層体を構成する樹脂フィルムを上述の構成とすれば、植物を植栽する際に、水溶時間が９０秒未満の樹脂フィルムを下側（土壌側）にして、層１及び層２を有する樹脂フィルムを上側とし、且つ、水溶時間が９０秒未満の層２を植物側（水溶時間が９０秒以上の層１が植物とは反対側）とすることにより、植栽後も上側の樹脂フィルムの層１がしばらく残留することにより、風などによる植物の移動、偏り等を抑制することができるので根付き易さがより向上し、且つ、土壌表面の乾燥を抑制することができるので植物の生育性がより向上する。
【００５４】
上記層１及び層２を有する樹脂フィルムにおいて、層１の層厚みの厚み比は、上記層１及び層２を有する樹脂フィルムの総厚みを１００％として、５％以上であることが好ましく、１０％以上であることがより好ましい。
【００５５】
上記樹脂フィルムは、本発明の効果を阻害しない範囲で、可塑剤、酸化防止剤、加工安定剤、金属不活性剤、紫外線吸収剤、肥料、顔料等の各種添加剤を含有していてもよい。
【００５６】
植物を上記樹脂フィルムで挟持する方法としては特に限定されず、植物が樹脂フィルムで挟まれた状態とすることができ、２枚の樹脂フィルム間に植物を保持できる方法であればよい。例えば、２枚の樹脂フィルム間に植物を挟み込み、植物を挟持した状態を維持できる程度にフィルム同士を接合しながら、ロールで巻き取る方法が挙げられる。
【００５７】
上記植物を樹脂フィルムで挟持する方法は、また、図１及び図２のように、２枚の樹脂フィルム間に植物を挟み込み、樹脂フィルムの周囲を樹脂フィルム同士で枠状に接合し、植物を樹脂フィルム間に封入する方法であってもよい。
【００５８】
図１は、上記方法により植物を挟持した樹脂フィルムの上視平面図であり、図２は側面視断面図である。図１及び図２において、植物を挟持した樹脂フィルム１は、植物２が、２枚の樹脂フィルム３１，３２間に挟み込まれて挟持されており、樹脂フィルム３１，３２は、周囲に樹脂フィルム同士が枠状に接合された接合部４を有している。このような方法で植物を樹脂フィルムで挟持することにより、運搬中の植物の樹脂フィルムからのはみ出しを抑制することができる。
【００５９】
上記植物を樹脂フィルムで挟持する方法としては、また、図３のように、２枚の樹脂フィルム間に植物を挟み込み、樹脂フィルム同士を一定の間隔で所望の形状に接合し、植物を樹脂フィルム間に挟持する方法であってもよい。
【００６０】
図３は、上記方法により植物を挟持した樹脂フィルムの上視平面図である。図３において、植物を挟持した樹脂フィルム１は、植物２が、２枚の樹脂フィルム３１，３２間に挟み込まれて挟持されており、樹脂フィルム３１，３２は、樹脂フィルム同士が一定の間隔で所望の形状に接合された接合部４を有している。このような方法で植物を挟持することにより、挟持された植物が、樹脂フィルム間において移動することによる樹脂フィルム間での植物の位置の偏りを抑制することができる。
【００６１】
上記植物を樹脂フィルムで挟持する方法は、また、１枚のシートを縦方向（長手方向）に平行な方向に折り目をつけて、幅方向（短手方向）に折り返して植物を挟み込み、樹脂フィルムの幅方向（短手方向）の端部同士を重ね合わせて、当該重ね合わされた端部同士を接合することにより、植物を樹脂フィルムで挟持する方法であってもよい。
【００６２】
上記植物を樹脂フィルムで挟持する方法において、２枚の樹脂フィルム間に植物を挟み込む際に、樹脂フィルムの植物と接する側の面に、樹脂フィルムが完全に溶解しない程度の量の水を噴霧してもよい。このような方法で植物を挟持することで、２枚の樹脂フィルム同士が接する面の略全面で樹脂フィルム同士を接合することができ、挟持された植物が、樹脂フィルム間において移動することによる樹脂フィルム間での植物の位置の偏りを抑制することができる。
【００６３】
上記樹脂フィルム同士を接合する方法としては特に限定されず、上述の樹脂フィルムが完全に溶解しない程度の量の水を噴霧する方法の他に、加熱によるヒートシール等の方法が挙げられる。また、接合する所望の箇所に少量の水を塗布、又は滴下する方法により接合してもよい。更に、上述の接合方法において、水の代わりにＰＶＡ水溶液を用いてもよい。
【００６４】
上記工程において、運搬方法については特に限定されず、貨物車両での運搬等従来公知の方法により運搬すればよい。上記工程において、植物を挟持した樹脂フィルムを重ねた状態、又は巻き取った状態で運搬することにより、植物を軽量で体積も嵩張らない状態で運搬できるので、運搬効率に優れている。また、植物を樹脂フィルムで挟持された状態で運搬することにより、貨物車両等の運搬設備の土の付着による汚染が抑制される。
【００６５】
２．植物の保管方法
本発明の植物の保管方法は、樹脂フィルムで挟持された植物を保管する工程を含み、上記樹脂フィルムは水分により溶解し、上記植物は、土が除去されている保管方法である。
【００６６】
本発明の保管方法において、用いられる植物、水分により溶解する樹脂フィルム、当該樹脂フィルムで土が除去された植物を挟持する方法は、上述の植物の運搬方法と同一である。
【００６７】
上記保管方法においては、土が除去された植物を、水分により溶解する樹脂フィルムにより挟持された状態で、流通過程で採用される通常の保管方法により保管すればよい。例えば、植物を挟持した樹脂フィルムを重ねた状態、又は巻き取った状態で保管することにより、植物を軽量で体積も嵩張らない状態で保管できるので、倉庫の棚や店舗の棚等において省スペースで保管することができ、保管効率に優れている。また、植物を樹脂フィルムで挟持された状態で保管することにより、倉庫や店舗等の土の付着による汚染を抑制することができる。
【００６８】
３．植物の植栽方法
本発明の植物の植栽方法は、樹脂フィルムで挟持された植物を土壌に敷設する工程を含み、上記樹脂フィルムは水分により溶解し、上記植物は、土が除去されている植栽方法である。
【００６９】
本発明の植栽方法において、用いられる植物、水分により溶解する樹脂フィルム、当該樹脂フィルムで土が除去された植物を挟持する方法は、上述の植物の運搬方法と同一である。
【００７０】
上記樹脂フィルムで挟持された植物を土壌に敷設する方法としては、当該樹脂フィルムを土壌に置いて固定することができれば特に限定されない。樹脂フィルムが風により飛ばされないように、樹脂フィルムを土壌に置いた状態で、当該樹脂フィルムの所望の位置に棒状の固定具を刺して土壌まで貫通させ、土壌の表面に固定してもよい。また、植物を挟持した状態の樹脂フィルムに水を散布して、樹脂フィルムをある程度溶解させることにより、植物を土壌表面に固定してもよい。
【００７１】
上記植栽方法において、特に、植物として芝草を用い、当該芝草が葉、茎及び根の絡み合いがほぐされて分解されており、樹脂フィルムの間に分散して挟持されている状態とすることにより、効率よく広い範囲に芝草を植栽することができる。芝草は、植栽後に横根が出て自然に密度が濃くなっていくため、芝草を広い範囲に分散して植栽することにより、早期に芝草を植栽した土壌を芝生化することができる。
【００７２】
上記植物の植栽方法によれば、水分により溶解する樹脂フィルムで挟持された植物を土壌に敷設することにより、土中の水分により、又は土壌に敷設されている樹脂フィルムに挟持された植物に水を散布するだけで、樹脂フィルムが溶解して植物を土壌に植栽することができる。植物は土が除去されているが、溶解した樹脂フィルムにより土壌に定着し、植物の根が経時的に土中に張出すので、植物を容易に植栽することが可能となる。
【００７３】
４．積層体
本発明は、また、樹脂フィルムで植物が狭持された積層体であって、上記樹脂フィルムは水分により溶解し、上記植物は土が除去されている積層体でもある。
【００７４】
本発明の積層体において、水分により溶解する樹脂フィルム、植物、当該樹脂フィルムで挟持される、土が除去されている植物は、上述の植物の運搬方法の説明において記載したものと同一である。
【００７５】
本発明の積層体は、上記植物の運搬方法、保管方法及び植栽方法に好適に用いることができる。
【発明の効果】
【００７６】
本発明の植物の運搬方法及び保管方法は、土が除去された植物が樹脂フィルムで挟持されているので、重量が軽く、体積が嵩張らないため、運搬効率及び保管効率に優れている。また、植物の土が除去され、当該植物が樹脂フィルムで挟持されているので、運搬設備や保管場所の土による汚れを抑制することができる。
【００７７】
また、本発明の植物の植栽方法は、水分により溶解する樹脂フィルムで挟持された植物を土壌に敷設することにより、土中の水分により、又は土壌に敷設されている樹脂フィルムに挟持された植物に水を散布するだけで、樹脂フィルムが溶解して植物を土壌に植栽することができる。植物は土が除去されているが、溶解した樹脂フィルムにより土壌に定着し、植物の根が経時的に土中に張出すので、植物を容易に植栽することが可能となる。
【００７８】
すなわち、本発明の植物の運搬方法、保管方法及び植栽方法によれば、植物の製造業者による出荷から購入者による植栽に至るまで、流通の全工程を通して、運搬効率及び保管効率に優れ、運搬設備や保管場所の土による汚れを抑制でき、且つ、植物を容易に植栽できる優れた方法を提供することができる。
【００７９】
更に、本発明の積層体は、植物を挟持する樹脂フィルムが水分により溶解し、且つ、植物の土が除去されている。このため、上記植物の運搬方法、保管方法及び植栽方法に好適に用いることができる。本発明の積層体は、土壌に敷設することにより、土中の水分により、又は土壌に敷設されている積層体に水を散布するだけで、樹脂フィルムが溶解して植物を土壌に植栽することができる。植物は土が除去されているが、溶解した樹脂フィルムにより土壌に定着し、植物の根が経時的に土中に張出す。このため、本発明の積層体によれば、植物を容易に植栽することができる。
【図面の簡単な説明】
【００８０】
【図１】植物を樹脂フィルムで挟持した形態の一例を示す上視平面図である。
【図２】植物を樹脂フィルムで挟持した形態の一例を示す側面視断面図である。
【図３】植物を樹脂フィルムで挟持した形態の一例を示す上視平面図である。
【図４】実施例で用いた、植物を樹脂フィルムで挟持する方法を示す模式図である。
【図５】実施例で調製された、樹脂フィルムで挟持されたソッドを示す模式図である。
【図６】（ａ）水溶試験Ａの試験装置の模式的斜視図である。（ｂ）はビーカーの上面図でありスライドマウントと水流との関係を模式的に示している。
【発明を実施するための形態】
【００８１】
（実施例）
以下、本発明の実施例について説明する。本発明は、下記の実施例に限定されない。
【００８２】
実施例１
水分に溶解する樹脂フィルムとして、ハイセロン（登録商標）Ｃ−２００フィルム（日本合成化学工業株式会社製）を用意した。この樹脂フィルムは、フィルム巾３００ｍｍ、長さ２００ｍであり、ロール状に巻き取られた状態であった。
【００８３】
この樹脂フィルムのロール２本を用い、図４で示す方法により植物を樹脂フィルムで挟持した。図４は、実施例で用いた、植物を樹脂フィルムで挟持する方法の模式図である。図４のように、２本の樹脂フィルムのロール１１，１２を上下にそれぞれ１本ずつセットした。この２本のロールから、樹脂フィルムを引き出して、樹脂フィルムの間に高麗芝のソッド（切り芝）１３を挟みこんだ。このソッドは、根が土を抱えておらず、土が適度に除去されていた。
【００８４】
樹脂フィルム１１と１２との間に、樹脂フィルムの長手方向（流れ方向）の左右両端それぞれに設けられた、水を噴霧するノズル１４及び１５から、樹脂フィルムが溶解して穴が開かない程度に噴霧量を調整して、水を噴霧した。また、ノズル１６から、樹脂フィルムの短手方向（流れ方向と垂直方向）の一方の端部から他方の端部にわたって、樹脂フィルムが溶解して穴が開かない程度に噴霧量を調整して、水を間欠的に噴霧した。
【００８５】
高麗芝のソッドを挟み込んだ樹脂フィルムを、スポンジロール１７，１８により押圧して、ソッドを挟持した状態を維持できる程度に樹脂フィルム同士を接合した。これにより、樹脂フィルムで植物が狭持された積層体を作製した。
【００８６】
高麗芝のソッドを挟持した樹脂フィルムを、巻き取りロール１９で巻き取ってロール状にした。得られたロール状の、高麗芝のソッドを挟持した樹脂フィルムを、通気性を有するクラフト紙で梱包して梱包物を得た。
【００８７】
図５に、上述のようにして調製された、高麗芝のソッドを挟み込んだ樹脂フィルムの模式図を示す。図５において、接合部２１は、ノズル１４から水を噴霧して接合した接合部を示し、接合部２２は、ノズル１５から水を噴霧して接合した接合部を示す。また、接合部２３は、ノズル１６から間欠的に水を噴霧して接合した接合部を示す。図５で示すように、上述のようにして得られた高麗芝のソッドを挟み込んだ樹脂フィルムは、ノズル１６により、樹脂フィルムの短手方向（流れ方向と垂直方向）の一方の端部から他方の端部にわたって水を間欠的に噴霧することにより、樹脂フィルムが区切られて袋状となっていた。
【００８８】
得られた梱包物を倉庫まで運搬し、倉庫内で温度２０℃、湿度６５％の環境下で３日間保管した。梱包物は、重量が軽く、体積が嵩張らないため、運搬及び保管の際に、運搬効率及び保管効率に優れていた。また、根が抱えていた土が除去され、ソッドが樹脂フィルムで挟持されていたので、運搬設備や保管場所の土による汚れが抑制されていた。
【００８９】
梱包物を開梱し、高麗芝のソッドを挟持する樹脂フィルムをロールから引き出して、平坦に整地した土壌の上に敷設した。樹脂フィルムの端を、小さい杭を用いて１ｍ間隔で土壌に固定した。樹脂フィルムが固定された土壌に、水を散布した。樹脂フィルムが溶解し、膨潤して半溶融した状態となったので、高麗芝のソッドが土壌に固定され、２週間後に根付いていることが確認できた。
【００９０】
実施例２
上側のロール１１の樹脂フィルムを形成する樹脂として、Ｓｅｌｖｏｌ  ２０５（商品名  セキスイ・スペシャリティ・ケミカル・アメリカ社製  ケン化度８８ｍｏｌ％)を用意した。当該樹脂を、２０５℃で溶融し、溶融押出法により幅３００ｍｍに製膜した。また、下側のロール１２の樹脂フィルムを形成する樹脂として、Ｓｅｌｖｏｌ  ２０５とＳｅｌｖｏｌ  ３１０（商品名  セキスイ・スペシャリティ・ケミカル・アメリカ社製）とを２：８の質量比で混合した樹脂（ケン化度９６ｍｏｌ％）を調製した。当該樹脂を２０５℃で溶融し、溶融押出し法により３００ｍｍに製膜した。なお、Ｓｅｌｖｏｌ  ２０５、及びＳｅｌｖｏｌ  ３１０の４重量％水溶液粘度を表３に示す。
【００９１】
上記樹脂フィルムを用い、挟みこむ植物を、土が除去された高麗芝の種子とした。また、図４に示した植物を樹脂フィルムで挟持する方法において、樹脂フィルム１１と１２との間に、樹脂フィルムの短手方向（流れ方向と垂直方向）の一方の端部から他方の端部にわたって水を全面的に噴霧できるように、複数個のノズルを樹脂フィルムの短手方向に一列に並べて設置した。当該複数個のノズルから、樹脂フィルムが溶解してしまわない程度に噴霧量を調整して、樹脂フィルムの全面に水を連続的に噴霧した。上記以外は実施例１と同様にして、実施例２の積層体を作製し、梱包物を得た。
【００９２】
実施例３
上側のロール１１、及び下側のロール１２の樹脂フィルムを形成する樹脂として、Ｓｅｌｖｏｌ  ２０５（ケン化度８８ｍｏｌ％）を用いた以外は実施例２と同様にして、実施例３の積層体を作製し、梱包物を得た。
【００９３】
実施例４
上側のロール１１、及び下側のロール１２の樹脂フィルムを形成する樹脂として、Ｓｅｌｖｏｌ  ２０５とＳｅｌｖｏｌ  ３１０とを２：８の質量比で混合した樹脂（ケン化度９６ｍｏｌ％）を用いた以外は実施例２と同様にして、実施例４の積層体を作製し、梱包物を得た。
【００９４】
実施例５
下側のロール１２の樹脂フィルムの層１（積層体形成時外側、製造時コンベアー側）を形成する樹脂として、Ｓｅｌｖｏｌ  ２０５とＳｅｌｖｏｌ  ３１０とを３：７の質量比で混合した樹脂（ケン化度９５ｍｏｌ％）を調製した。また、下側のロール１２の樹脂フィルムの層２（積層体形成時植物側、製造時上側）を形成する樹脂として、Ｓｅｌｖｏｌ  ２０５（ケン化度８８ｍｏｌ％）を用意した。これらの樹脂をそれぞれ２０５℃で溶融し、溶融同時押出しを行い幅３００ｍｍに製膜し、層１と層２とが積層された下側のロール１２の樹脂フィルムを調製した。層１の厚み比は、下側のロール１２の樹脂フィルムの総厚みを１００％として、２４％であった。
【００９５】
下側のロール１２の樹脂フィルムの層１が製造時にベルトコンベアー側（積層体形成時外側）であり、層２が製造時に上側（積層体形成時植物側）となるようにした以外は実施例２と同様にして、実施例５の積層体を作製し、梱包物を得た。
【００９６】
実施例２〜５で得られた梱包物についても実施例１と同様に、倉庫まで運搬し、倉庫内で温度２０℃、湿度６５％の環境下で３日間保管した。実施例２〜５の梱包物も、実施例１と同様に重量が軽く、体積が嵩張らないため、運搬及び保管の際に、運搬効率及び保管効率に優れていた。また、高麗芝の種子も土が除去され、樹脂フィルムで挟持されていたので、運搬設備や保管場所の土による汚れが抑制されていた。
【００９７】
比較例１
上側のロール１１、及び下側のロール１２の樹脂フィルムを形成する樹脂として、ダウレックス２０４７Ｇ（商品名  ダウケミカル社製  鎖状低密度ポリエチレン（ＬＬＤＰＥ））を用意した。当該樹脂を、溶融押出法により幅３００ｍｍに製膜し、樹脂フィルムとして、ロール状に巻き取った。
【００９８】
この樹脂フィルムのロール２本を用い、図４で示す方法により植物を樹脂フィルムで挟持した。植物は、実施例１と同様の、土が適度に除去された高麗芝のソッド（切り芝）を用いた。
【００９９】
樹脂フィルムの長手方向（流れ方向）の左右両端それぞれをヒートシールして接合した。また、樹脂フィルムの短手方向（流れ方向と垂直方向）の一方の端部から他方の端部にわたって、間欠的にヒートシールして接合して比較例１の積層体を作製した。また、得られた積層体を巻き取りロールで巻き取り、実施例１と同様にして梱包物を得た。
【０１００】
実施例１〜５について、下記の評価を行った。なお、比較例１は、樹脂フィルムを形成する樹脂としてＬＬＤＰＥを用いているので水に溶解せず、積層体を土壌に敷設して水を散布しても植物が根付かないので、下記試験を行っていない。
【０１０１】
＜水溶試験Ａ＞
（イ）図６に示す通り、１０００ｍｌビーカーに２５℃の超純水８００ｍｌ及び４０ｍｍ×φ８ｍｍ回転子を入れて回転子を回転させ、超純水の渦巻きの下端が６００ｍｌラインに位置するように回転数を設定する（概ね４５０ｒｐｍで当該条件となる）。
（ロ）縦２４ｍｍ×横３６ｍｍの枠を有するスライドマウントに厚さ６０μｍの試料フィルムを取り付け、試料フィルムの面が水流と平行になるようにビーカー中に浸漬し、試料フィルムが完全に溶解するまでの時間（水溶時間）を目視観察により確認して測定する。なお、図６において、（ａ）は水溶試験Ａの試験装置の模式的斜視図であり、（ｂ）はビーカーの上面図でありスライドマウントと水流との関係を模式的に示している。
【０１０２】
＜根付き易さ評価＞
梱包物を開梱し、植物が挟持された樹脂フィルムをロールから引き出した。平坦に整地した土壌の上に樹脂フィルムを敷設して、当該樹脂フィルムの端を小さい杭を用いて１ｍ間隔で土壌に固定した。樹脂フィルムが固定された土壌に水を散布して、植物の根付き易さを目視で観察し、下記評価基準に従って評価した。
◎：植物の根付きが非常に早く、根付き易かった。
○：植物の根付きが早く、根付き易かった。
△：植物が根付いたが、遅かった。
×：植物が根付かなかった。
【０１０３】
結果を表１及び２に示す。
【０１０４】
【表１】
2015164865.tif 000003
【０１０５】
【表２】
2015164865.tif 000004
【０１０６】
【表３】
2015164865.tif 000005
【０１０７】
表１の結果から、実施例１では、積層体に用いられる上側及び下側の樹脂フィルムとして、両方ともハイセロンＣ−２００を用いており、当該樹脂フィルムのケン化度は、実施例２及び実施例４で用いられている樹脂フィルムのケン化度である９６ｍｏｌ％よりも低い。このため、当該樹脂フィルムで植物が挟持された積層体を土壌に敷設し、水を散布すると樹脂フィルムが溶解し、植物の根付きが早く、根付き易かった。
【０１０８】
実施例２では、土壌への敷設時に上側（土壌と反対側）となる樹脂フィルムのケン化度が９６ｍｏｌ％であり、高いので、積層体を土壌に敷設し、水を散布しても上側の樹脂フィルムがすぐには溶解せずしばらく残留するため、風等による種子の移動、偏りを抑制することができ、且つ、土壌表面の乾燥も抑制することができた。また、土壌への敷設時に下側（土壌側）となる樹脂フィルムのケン化度が８８ｍｏｌ％であり、低いので、水の散布により下側の樹脂フィルムはすぐに溶解した。このため、植物の根付きが非常に早く、生育性も良好であった。
【０１０９】
実施例３では、２枚の樹脂フィルムのケン化度が８８ｍｏｌ％であり、実施例２及び実施例４で用いられている樹脂フィルムのケン化度である９６ｍｏｌ％よりも低い。このため、実施例１と同様に、植物の根付きが早くて根付き易かった。
【０１１０】
実施例４では、２枚の樹脂フィルムのケン化度が９６ｍｏｌ％であり、特に、土壌への敷設時に下側（土壌側）となる樹脂フィルムのケン化度が高いので、実施例２と比較すると下側（土壌側）の樹脂フィルムの溶解が若干遅く、植物の根付きが若干遅れたが、十分に水やりが行われていれば植物の根付きが早く、根付き易かった。
【０１１１】
実施例５では、土壌への敷設時に上側（土壌と反対側）となる樹脂フィルムの外側（植物と反対側）を形成する層１のケン化度が９５ｍｏｌ％であり、高いので、積層体を土壌に敷設し、水を散布しても上側の樹脂フィルムの層１がすぐには溶解せずしばらく残留するため、風等による種子の移動、偏りを抑制することができ、且つ、土壌表面の乾燥も抑制することができた。また、上側の樹脂フィルムの内側（植物側）を形成する層２、及び、土壌への敷設時に下側（土壌側）となる樹脂フィルムのケン化度が８８ｍｏｌ％であり、低いので、水の散布により、上側の樹脂フィルムの層２、及び下側の樹脂フィルムはすぐに溶解した。このため、植物の根付きが非常に早く、生育性も良好であった。
【０１１２】
また、実施例５では、植物をケン化度の低い上側の樹脂フィルムの層２、及び下側の樹脂フィルムで挟持しているため、挟持された植物が、樹脂フィルム間において移動することによる樹脂フィルム間での植物の位置の偏りが抑制されていた。
【符号の説明】
【０１１３】
１…植物を挟持した樹脂フィルム、２…植物、３１，３２…樹脂フィルム、４…接合部、１１，１２…樹脂フィルムのロール、１３…高麗芝のソッド、１４，１５…ノズル、１６…ノズル、１７，１８…スポンジロール、１９…巻取りロール、２１…ノズル１４から水を噴霧して接合した接合部、２２…ノズル１５から水を噴霧して接合した接合部、２３…ノズル１６から間欠的に水を噴霧して接合した接合部、５…水溶試験Aに供する試料フィルム、６…スライドマウント、７…１０００ｍｌビーカー、８…４０ｍｍ×φ８ｍｍの回転子、９…マグネティックスターラー
【図１】
2015164865.tif 000006
【図２】
2015164865.tif 000007
【図３】
2015164865.tif 000008
【図４】
2015164865.tif 000009
【図５】
2015164865.tif 000010
【図６】
2015164865.tif 000011